(57)【特許請求の範囲】
【請求項１】
アルコール系溶剤及び/又はグリコールエーテル系溶剤と着色剤、樹脂から少なくともなるインキ組成物において、樹脂としてトルエンスルホンアミド・エポキシレジンを含むことを特徴とする油性マーキングペンインキ組成物。
【発明の詳細な説明】
【０００１】
【発明の属する技術分野】
本発明は油性マーキングペンインキ組成物成物に関し、特に非吸収面に筆記しても密着性に優れた油性マーキングペン用インク組成物に関する。
【０００２】
【従来の技術】
従来、油性マーキングペン用インク組成物としては、トルエン、キシレンといった人体に対し比較的毒性が強い溶剤を使用されており、該溶剤は急性及び慢性の中毒を引き起こす危険性があった。そこで、最近は人体に害の少ない溶剤として主溶剤としてアルコール系溶剤及び／又はグリコールモノエーテル系溶剤として、プロピレングリコールモノメチルエーテル、ジプロピレングリコールモノメチルエーテル、エチルアルコール等を使用する油性マーキングペンが提案されている。しかし、該溶剤を使用した油性マーキングペン用インク組成物は、非吸収面であるガラスやポリエチレンフイルム等に筆記すると擦れに対して筆記描線がとれやすいという不具合があった。
【０００３】
【発明が解決しようとする課題】
本発明は、アルコール系溶剤及び／又はグリコールモノエーテル系溶剤と着色剤、樹脂から少なくともなる油性マーキングペン用インにおいて、非吸収面であるガラスやポリエチレンフイルム等に筆記しても擦れに対して筆記描線がとれにくい、密着性に優れた油性マーキングペン用インキ組成物を提供することを目的とするものである。
【０００４】
【課題を解決するための手段】
本発明者等は、上記課題を解決するために種々研究の結果、樹脂としてトルエンスルホンアミド・エポキシレジンを含めると非吸収面に対する密着性に優れた効果を発揮することを見出し本発明を完成した。
即ち、本発明は、アルコール系溶剤及び/又はグリコールエーテル系溶剤と着色剤、樹脂から少なくともなるインキ組成物において、樹脂としてトルエンスルホンアミド・エポキシレジンを含むことを特徴とする油性マーキングペンインキ組成物を要件とする。
【０００５】
【発明の実施の形態】
以下、本発明の実施の形態について詳細に説明する。
本発明の油性マーキングペンインキ組成物は、アルコール系溶剤及び/又はグリコールエーテル系溶剤と樹脂としてトルエンスルホンアミド・エポキシレジンを含むことが重要である。本発明では、トルエンスルホンアミド・エポキシレジンが柔軟性に優れていることから非吸収面であるガラスやポリエチレンフイルム等に筆記しても擦れに対して筆記描線がとれにくく、密着性にも優れた効果を発揮するのではないかと考えられる。
【０００６】
先ず本発明で使用する、トルエンスルホンアミド・エポキシレジンは合成樹脂でTosylamide/Epoxy Resinとも呼ばれ、以下のような構造式と推定される。
【化１】
0004530478.tif 000002
【０００７】
市販のものとして、Decoset-z(Decorative),Lustrabrite S ｎ>１（Telechemische），Lustrabrite S-70 n>１(Telechemische)，Nagellite3050-80(Telechemlsche),Nagellite3050 n>1（Telechemlsche）、Polytex Resin（Estron）,Polytex E-100(Estron)等がある。
かかるトルエンスルホンアミド・エポキシレジンの使用量は、全インキ組成物中１〜３０重量％、好ましくは５〜１５重量％である。１重量％未満のときは本発明の効果が劣り、３０重量％を超えるときは粘度上昇による筆記不良になり易い。
【０００８】
本発明では、かかるトルエンスルホンアミド・エポキシレジンを単独使用でも良いし、適宜他の樹脂と混合して使用することも可能である。他の樹脂としては、例えばケトン樹脂としてハロン８０、１１０Ｈ（以上本州化学製）、ハイラック１１０Ｈ（日立化成製）があり、またアルキルフェノール樹脂としてタマノーヘル５１０（荒川化学製）、ヒタノール２５０１（日立化成製）、アルノボールＰＮ−４３０（バイエル製）がある。アルキルフェノール変性型キシレン樹脂としては、ニッカノールＨＰ−７０，１００、＜ＢＲ＞１２０，１５０，２１０（商品名、三菱瓦斯化学株式会社＜ＢＲ＞社製）、ロジン変性フェノール樹脂、テルペンフェノール樹脂、テルペンジフェニール樹脂、尿素フォルムアルデヒド樹脂、ポリビニルピロリドン、他各種主溶剤に溶解できる樹脂を使用できる。
【０００９】
本発明で使用する着色剤は、油溶性染料、顔料が単独で、又は混合して使用できる。染料は主溶剤に良く溶解するものを適宜選択でき、例えば、カラーインデックスにおいてソルベント染料として分類されるアルコール系溶剤および/又はグリコールエーテル系溶剤、エステル系溶剤等の有機溶剤可溶性染料が挙げられる。また顔料としては、カーボンブラック、二酸化チタン顔料等の無機顔料、アゾ・縮合アゾ系顔料、フタロシアニン系顔料、アンスラキノン顔料、キナクドリン顔料、イソインドリノン系顔料、ジケトピロロピロール系顔料、各種レーキ顔料等の有機顔料、またアルミ、マイカチタン等の金属粉顔料、蛍光顔料、パール顔料、金色、銀色等のメタリック顔料等が挙げられる。
【００１０】
主溶剤としては、メタノール、エタノール、ｎ−プロピルアルコール、イソプロピルアルコール、ｎ−ブチルアルコール、ｓｅｃ−ブチルアルコール、ｔｅｒ−ブチルアルコール、ｎ−アミルアルコール、イソ−アミルアルコール、ｓｅｃ−アミルアルコール、ｎ−ヘキサノール、プロピレングリコールモノメチルエーテル、ジプロピレングリコールモノメチルエーテル等がある。また、補助溶剤として、他のアルコール系溶剤および/又はグリコールエーテル系溶剤、エステル系溶剤も使用できる。
これらの溶剤は単独あるいは混合して使用することができ、その使用量はボールペン用油性インキ組成物全量に対して９５〜４０重量％が好ましい。
【００１１】
本発明の油性マーキングペン用インキ組成物には、上記以外の成分として防錆剤、分散剤、分散助剤、潤滑剤等を必要に応じて適宜使用することもできる。
本発明の油性マーキングペン用インキ組成物が、何故において、非吸収面であるガラスやポリエチレンフイルム等に筆記しても擦れに対して筆記描線がとれにくく、密着性に優れた油性マーキングペン用インキ組成物であるかは定かではないが、トルエンスルホンアミド・エポキシレジンが柔軟性があり、またその構造によるものと推察される。
【００１２】
本油性マーキングペン用インキ組成物の調製は、従来公知のインキ組成物の製造方法を適用することができる。即ち、溶剤溶解成分は撹拌混合機で各成分を溶解することによってマーキングペン用インキ組成物等を得ることができ、各種溶解成分は撹拌機で溶解後フイルター等で濾過し、また顔料を使用する場合は、顔料と各種成分の一部または全部を、ホモミキサー、ボールミル、ホモジナイザー、ビーズミル、ロールミル等の分散機で混練分散し、残り成分を混合撹拌して必要に応じて、分級、濾過をして得ることができる。
【００１３】
【実施例】
以下に本発明の実施例、比較例及び試験例を挙げて本発明を更に詳細に説明するが、本発明は実施例によって何ら限定されるものではない。
【００１４】
実施例１〜６、比較例１〜３
着色剤、有機溶剤、トルエンスルホンアミド・エポキシレジンとその他の樹脂及び潤滑剤、防錆剤等からなる組み合わせ成分からなる油性マーキングペン用インキ組成物を下記の製造方法で製造した。インクの製造においては、先ず顔料は樹脂を分散剤とし、通常良く知られている方法、例えばボールミルや三本ロールなどを用いて分散し、それを還流冷却器、撹拌機を備えた容器に移した後、その他の成分を投入し、６０℃、１０時間撹拌し、加圧濾過により不純物を除いて表１に示す実施例１〜６及び比較例１〜３の油性マーキングペン用インキ組成物を調整した。表１中の組成の数値は重量部を示す。
【００１５】
【表１】
0004530478.tif 000003
【００１６】
上記各実施例、各比較例で調整した各油性マーキングペン用インキ組成物を実施例１，２，３、比較例１，２は三菱鉛筆（株）製マーカＡＳＩＥの容器に充填し、実施例４、比較例３については三菱鉛筆（株）製マーカＰＣ５Ｍの容器に充填して油性マーキングペンに仕上げた。これらを使用して以下の密着性試験を実施し、その結果を表２に示す。
【００１７】
＜密着性試験＞
▲１▼ガラス、ポリエチレンフイルムの各非吸着面上に“三菱鉛筆”と筆記し、１６時間放置後、綿棒にて描線を約３００ｇの手による荷重で擦過し、描線状態を観察し下記基準で評価した。
◎：特に良好（５０回以上擦過しても描線に変化がない）
○：良好（綿棒に描線色は転写するが描線は目視上変化がない）
△：やや劣る（描線が部分的に消えたり脱落する）
×：劣る（描線が消失した）
【００１８】
【表２】
0004530478.tif 000004
【００１９】
【発明の効果】
本発明の油性マーキングペン用インキ組成物は、樹脂として、柔軟性があるトルエンスルホンアミド・エポキシレジンを含むために、非吸収面であるガラスやポリエチレンフイルム等に筆記しても人体に害が少なく、擦れに対して筆記描線がとれにくい、密着性に優れた効果を発揮する。